(57)【要約】【課題】固化されたコンクリート体が、調湿力・脱臭力・空気浄化力があり、結露が少なくカビの発生がなく、又ｐＨも弱アルカリ性である環境に優れたコンクリート原料を提供する。【解決手段】アルミナセメント１００重量部に対し，珪砂を３１６重量部，珪藻土又はゼオライトを５３重量部，シリカヒュームを３．８９重量部，ジルコニアを１．３７重量部混入する。これを水と混練して固化させたコンクリート体は、強度が低下することなく、珪藻土・ゼオライトの働きによって調湿性・空気浄化力があり、結露・カビが少なく、又ｐＨが１０の弱アルカリで六価クロムの溶出も少ない環境に優れたものとなる。【選択図】          なし【特許請求の範囲】
【請求項１】
アルミナセメントと珪砂と珪藻土とを主原料とし、これにシリカヒュームとジルコニアとを添加して混合し、水と混練して固化させたコンクリート体に調湿性があるコンクリート原料。
【請求項２】
アルミナセメント１００重量部に対し、珪砂を２００〜４００重量部，珪藻土を２０〜７０重量部，シリカヒュームを１〜２５重量部，ジルコニアを０．２〜８．０重量部の割合で混合した請求項１記載のコンクリート原料。
【請求項３】
アルミナセメントと珪砂とゼオライトとを主原料とし、これにシリカヒュームとジルコニアとを添加して混合し、水と混練して固化させたコンクリート体に調湿性があるコンクリート原料。
【請求項４】
アルミナセメント１００重量部に対し、珪砂を２００〜４００重量部，ゼオライトを３０〜７０重量部，シリカヒュームを１〜２５重量部，ジルコニアを０．２〜８．０重量部の割合で混合した請求項３記載のコンクリート原料。
【請求項５】
アルミナセメントと珪砂と珪藻土とゼオライトとを主原料とし、これにシリカヒュームとジルコニアとを添加して混合し、水と混練して固化させたコンクリート体に調湿性があるコンクリート原料。
【請求項６】
アルミナセメント１００重量部に対し、珪砂を２００〜４００重量部，珪藻土を１５〜４０重量部，ゼオライトを１５〜４０重量部，シリカヒュームを１〜２５重量部，ジルコニアを０．２〜８．０重量部の割り合いで混合した請求項５記載のコンクリート原料。
【発明の詳細な説明】
【０００１】
【発明の属する技術分野】
本発明は、所要量の水で混練して型枠内に流し込んでコンクリートの建造物躯体・ブロック・板を形成し、又は物品表面に塗布・吹付けすることによってコンクリート固形体を形成するためのコンクリート原料に関する。珪藻土，ゼオライトを多量に混入できて空気浄化力・調湿・吸水力を有し、しかも強度低下がないコンクリート体を形成できるコンクリートに係る。
【０００２】
【従来の技術】
従来のポルトランドセメントを用いたコンクリートは、弱い吸水性があるが、空気中の多くの水蒸気を取り込むような調湿性はなく、又室内の空気の浄化力はなかった。コンクリート壁はコンクリート成形時はコンクリート臭があり、又長年使用すると結露してカビが発生させ易いものであった。
一方、珪藻土・ゼオライト（天然ゼオライト及び人工ゼオライト両方含む）は多孔質であり、調湿力・脱臭力があり、珪藻土は古くから塗壁の中に混入されて使用され、室内の調湿と脱臭・浄化があるとされてきた。しかしながら、ポルトランドセメントに珪藻土，ゼオライトを多く混入すると、成形されたコンクリート体の強度が低下するものであった。
又樹脂系固化材で珪藻土を固化する材料もあるが、樹脂が入るのでシックハウス症候群の原因となったり、樹脂の終年変化・紫外線日光による劣化によって強度が大きく低下し、長年使用に問題があった。又樹脂が珪藻土の細孔を潰して珪藻土の特性を失効させていた。
【０００３】
【発明が解決しようとする課題】
本発明が解決しようとする課題は、従来のこれらの問題点を解消し、強度の低下なく多量の珪藻土・ゼオライトを混入でき、調湿力・脱臭力・空気浄化力を有するコンクリートにできるコンクリート原料を提供することにある。
【０００４】
【課題を解決するための手段】
かかる課題を解決した本発明の構成は、
１）  アルミナセメントと珪砂と珪藻土とを主原料とし、これにシリカヒュームとジルコニアとを添加して混合し、水と混練して固化させたコンクリート体に調湿性があるコンクリート原料
２）  アルミナセメント１００重量部に対し、珪砂を２００〜４００重量部，珪藻土を２０〜７０重量部，シリカヒュームを１〜２５重量部，ジルコニアを０．２〜８．０重量部の割合で混合した前記１）記載のコンクリート原料
３）  アルミナセメントと珪砂とゼオライトとを主原料とし、これにシリカヒュームとジルコニアとを添加して混合し、水と混練して固化させたコンクリート体に調湿性があるコンクリート原料
４）  アルミナセメント１００重量部に対し、珪砂を２００〜４００重量部，ゼオライトを３０〜７０重量部，シリカヒュームを１〜２５重量部，ジルコニアを０．２〜８．０重量部の割合で混合した前記３）記載のコンクリート原料
５）  アルミナセメントと珪砂と珪藻土とゼオライトとを主原料とし、これにシリカヒュームとジルコニアとを添加して混合し、水と混練して固化させたコンクリート体に調湿性があるコンクリート原料
６）  アルミナセメント１００重量部に対し、珪砂を２００〜４００重量部，珪藻土を１５〜４０重量部，ゼオライトを１５〜４０重量部，シリカヒュームを１〜２５重量部，ジルコニアを０．２〜８．０重量部の割り合いで混合した前記５）記載のコンクリート原料
にある。
【０００５】
【発明の実施の形態】
本発明においては、アルミナセメントと珪砂とは一緒に使用され、ベース材となっている。その両者の比率は１：２〜４の重量比が実用的であり、又強度を高めるためにシリカヒューム（マイクロシリカ等の微粒シリカ）とジルコニアとをアルミナセメント１００重量部に対し１〜２５重量部，０．２〜８．０重量部混入するのが実用的である。又本発明のコンクリート原料には必要に応じてその使用用途・外観の向上の為に着色材（色粉）を入れ、又、混合を良好にするためセメントの混和剤を、又施工上の取扱いの為及び原料成分同士の連結を高めるため増粘剤を所要量入れることができる。
本発明のゼオライトとしては、天然ゼオライトと合成された人工ゼオライトとがあるが、いずれでもよい。
本発明のコンクリート原料は、所要量の水と混練して型枠に流し込んでコンクリートブロック，コンクリート躯体，ボードにして使用することが一般的な使用方法である。あるいは所要量の水と混練したものを、壁面・クロス面の部材に塗布・吹付けて使用することもできる。
本発明で、珪藻土・ゼオライトがアルミナセメント１００重量部に対し、２０，３０重量部以下になれば珪藻土又はゼオライトの特性（調湿性・脱臭力等）が不充分となり、又７０重量部以上混入すると強度の低下が生起しはじめ、上記の範囲内が実用的なものである。
【０００６】
【実施例】
以下、本発明の実施例について説明する。
実施例の原料成分の配合は下記表１の通りである。実施例１は珪藻土を入れたもの、実施例２はゼオライトを入れたものである。
【０００７】
【表１】
2004203640.tif 000002
【０００８】
これに保水増粘材と接着増強剤と混和材と着色剤を少量混入した。
【０００９】
【表２】
2004203640.tif 000003
【００１０】
本実施例１，２は珪藻土又はゼオライトが５３重量部と多量に混入したことで、珪藻土・ゼオライトの多孔性の構造ゆえの調湿力を十分に発揮させ、調湿力があるコンクリート壁とすることができ、結露も無く、カビの発生も抑制できる。
ｐＨは１０以下と低く弱アルカリである。又強度は、普通ポルトランドセメントより優れている。普通ポルトランドセメントのコンクリートからは六価クロムが溶出することが知られているが、本実施例のコンクリート原料からは六価クロムの溶出が無いので、本発明のコンクリート原料を用いれば周辺環境に影響を与えない製品を提供可能である。
【００１１】
更に、実施例１と実施例２の如く、珪藻土とゼオライトとを単独に混入せず、両者を同時に混入することもできる。そのときの混合量は、アルミナセメント１００重量部に対し、珪藻土を１５〜４０重量部，ゼオライトを１５〜４０重量部，これにシリカヒュームを１〜２５重量部，ジルコニアを０．２〜８．０重量部が、強度を落とさずにしかも珪藻土・ゼオライトの特性（調湿力・脱臭力・空気浄化力）の低下がない実用的な範囲である。
【００１２】
【発明の効果】
以上の様に、本発明によれば、強度を落とすことなく珪藻土・ゼオライトを多量に混入させることができ、調湿性・脱臭力・空気浄化力が高くて環境を改善し、多孔質表面であって結露が大巾に抑えられ、カビの発生も少なく、表面の転写精度も良く、ｐＨを弱アルカリになり中性に近付くようにでき、優れたコンクリート原料とすることができた。